Brevet FR3037961A1 (20161230)
REVENDICATIONS1. Copolymère à blocs polyamides PA et blocs polyéthers PE, dans lequel PA est de type X.Y, X le nombre de carbones de la diamine est compris dans la gamme de 6 à 14, et Y le nombre de carbones du diacide est compris dans la gamme de 6 à\n<CLM>\1\t2. Copolymère selon la revendication 1, dans lequel X est choisi parmi 6 ou 10, et Y est choisi parmi 10 ou 12 ; de préférence le PA X.Y est le PA 6.10 ou le PA 6.12 ; de préférence le PA 6.10.\n<CLM>\1\tCopolymère selon l'une quelconque des revendications 1 ou 2, dans lequel PE est choisi parmi PTMG, PPG, PO3G et/ou PEG ; de préférence choisi parmi PTMG, PPG et/ou PO3G.\n<CLM>\1\tCopolymère selon l'une quelconque des revendications 1 à 3, dans lequel ledit copolymère comprend de 51 à 90 % en poids, de préférence de 60 à 90 % en poids, de préférence de 65 à 85 % en poids de blocs polyamide ; et respectivement de 49 à 10% en poids, de préférence de 40 à 10 % en poids, de préférence de 35 à 15 % en poids de blocs polyether, sur le poids total de copolymère.\n<CLM>\1\tCopolymère selon l'une quelconque des revendications 1 à 4, dans lequel la masse moléculaire moyenne en nombre (Mn) des blocs PA est comprise dans la gamme de 500 à 10000, de préférence de 1000 à 10000, de préférence de 2000 à 9000, de préférence de 2000 à 6000, de préférence de 2000 à 3000, de préférence de 2500 à 3000.\n<CLM>\1\tCopolymère selon l'une quelconque des revendications 1 à 5, dans lequel la masse moléculaire moyenne en nombre (Mn) des blocs PE est comprise dans la gamme de 400 à 1000, de préférence de 500 à 1000, de préférence de 600 à 700, (de préférence de 600 à\n<CLM>\1\t7. Utilisation d'un PEBA dans un procédé d'adhérence directe entre deux matériaux TPE pour augmenter la force de pelage 3 0 3 796 1 24 entre ces matériaux, caractérisée en ce que le PEBA est un copolymère selon l'une quelconque des revendications 1 à\n<CLM>\1\t8. Composition à base de copolymère selon l'une quelconque des revendications 1 à 6, caractérisée en ce qu'elle comprend : - de 51°A à 99,9% en poids dudit copolymère, - de 0,1 à 49% en poids d'au moins un autre composant choisi parmi : les PEBA de composition différente et/ou de module de flexion différent de celle/celui du copolymère, les PA, les POF, les COPE, les TPU, les charges et/ou fibres de renfort, notamment de verre ou de carbone, les colorants, les absorbeurs UV, les antioxydants, notamment phénoliques, ou à base de phosphore ou à base de soufre, les stabilisants lumière de type amine encombrée ou HALS, et leurs mélanges.\n<CLM>\1\tProcédé d'adhérence directe d'un matériau copolymère Cl selon l'une quelconque des revendications 1 à 6 avec un matériau copolymère C2, C2 étant de composition identique et de même module de flexion que C1, ou de composition identique mais de module de flexion différent de C1, ou un matériau TPE choisi parmi les PEBA de composition différente de celle dudit copolymère C1, les COPE, et/ou les TPU ; caractérisé en ce que l'assemblage s'effectue par un procédé comprenant le chauffage d'au moins un des deux matériaux copolymères Cl et/ou C2, de façon à faire adhérer un matériau à l'autre.\n<CLM>\1\tProcédé selon la revendication 9, dans lequel le matériau Cl est fondu ou ramolli sous chauffage, et le matériau Cl fondu est porté en contact avec au moins une partie du matériau C2 de la série des polyuréthanes thermoplastiques TPU pour faire adhérer les deux matériaux.\n<CLM>\1\tProcédé selon la revendication 9, dans lequel le matériau C2 de la série des polyuréthanes thermoplastiques TPU est fondu ou ramolli sous chauffage, et le matériau C2 fondu est porté en contact avec au moins une partie du matériau Cl pour faire adhérer les deux matériaux. 3 0 3 7 9 6 1 25\n<CLM>\1\tProcédé selon la revendication 9, dans lequel le matériau Cl et le matériau C2 de la série des TPU sont indépendamment fondus ou ramollis sous chauffage, et le matériau Cl fondu est 5 porté en contact avec au moins une partie du matériau C2 fondu pour faire adhérer les deux matériaux.\n<CLM>\1\tProcédé selon la revendication 9, dans lequel le matériau Cl et le matériau C2 sont assemblés par un procédé d'adhérence 10 directe choisi parmi : surmoulage, pressage à chaud, coextrusion, thermoformage, moulage par injection, moulage par extrusion, moulage par soufflage, et leurs mélanges ; de préférence par surmoulage d'un matériau sur l'autre, de préférence par surmoulage du copolymère selon l'invention sur 15 un TPE, de préférence par surmoulage du copolymère sur un TPU.\n<CLM>\1\tProcédé selon l'une quelconque des revendication 9 à 13, dans lequel la température d'assemblage est comprise dans la 20 gamme de 220 à 300°C, de préférence de 250 à 290°C, de préférence de 270 à 290°C.\n<CLM>\1\tArticle composite comprenant au moins deux matériaux polymères adhérant directement l'un à l'autre, l'un en 25 copolymère conforme à l'une quelconque des revendications 1 à 6, l'autre en TPE choisi parmi : PEBA identique de module de flexion différent de celui du copolymère, PEBA de composition différente de celle dudit copolymère, COPE, et/ou TPU. 30\n<CLM>\1\tUtilisation d'un article selon la revendication 15, pour la fabrication d'un équipement de sport, d'un élément de chaussure, notamment de chaussure de sport, semelle de chaussure, notamment crampon, élément de ski, notamment de chaussure de ski ou de coque de ski, d'un dispositif médical, 35 dans une courroie de transmission, comme additif antistatique, comme film imper-respirant, comme support de molécules actives, comme agent colorant, comme agent de soudure, 3037961 26 comme élément de décoration, et/ou comme additif pour polyamide. 5 10 15 20 25 30 35